(57)【要約】本発明は、非電気伝導性の基本の糸（１）の編目の列と、その間に配置される電気伝導性の糸（２）の編目の列と、から構成される電気伝導性のニット生地に関する。さらに、非電気伝導性の基本の糸の多数の列が、電気伝導性の糸の一または複数の列と交互に現れる。非電気伝導性の糸の列に重なり合う連結部が、電気伝導性の糸の列の間の場所に存在する。
2008507631.tif 000002
【特許請求の範囲】
【請求項１】
非電気伝導性の基本の糸（１）の編目の列と、その間に配置される電気伝導性の糸（２）の編目の列と、から構成され、該非電気伝導性の基本の糸の複数の列が、該電気伝導性の糸の一または複数の列と交互に現れる電気伝導性のニット生地であって、
該電気伝導性の糸の列の間における所定の場所において、該非電気伝導性の糸の列に重ね合わさる連結部が配設されている、
ことを特徴とする電気伝導性のニット生地。
【請求項２】
該連結部が、
該非電気伝導性の糸のフローティング部分（３）を、該電気伝導性の糸のそれぞれ隣接する列の編目（２”）に重ね合わせることによって得られる、
ことを特徴とする請求項１に記載のニット生地。
【請求項３】
該連結部が、
該電気伝導性の糸の編目、タック、被覆、フローティング、または掛け替えの手段によって、該非電気伝導性の糸に橋渡しすることで生じる、
ことを特徴とする請求項１に記載のニット生地。
【請求項４】
該連結部の位置が、互いに離れて配置されている、
ことを特徴とする請求項１、２、３の何れかに記載のニット生地。
【請求項５】
該配置が規則的である、
ことを特徴とする請求項４に記載のニット生地。
【請求項６】
フローティング又はタックされた横糸（４）が加えられた、
ことを特徴とする請求項１乃至５の何れかに記載のニット生地。
【請求項７】
編み方向及びそれに直交する方向の双方における伸縮率が、少なくとも１５０％である、
ことを特徴とする請求項１乃至６の何れかに記載のニット生地。
【請求項８】
縦方向及びそれに直交する方向における、非伸縮生地の特定の表面の抵抗が、１０オーム未満である、
ことを特徴とする請求項１乃至７の何れかに記載のニット生地。
【発明の詳細な説明】
【技術分野】
【０００１】
本発明は、電気伝導性のニット生地に関し、非電気伝導性の基本の糸の編目の列と、その間に配置される電気伝導性の糸の編目の列と、から構成され、非電気伝導性の基本の糸の複数の列が、電気伝導性の糸の一または複数の列と交互に現れる電気伝導性のニット生地に関するものである。
【背景技術】
【０００２】
このようなニット生地は、EP-A-0281526で知られている。このニット生地の機能は、静電気を消散すること、またはそれをニット生地上に分散させることである。
EP-A-0185480も、例えば金属で覆われた糸からつくられる糸と、基本の糸とを、弾力性のニット生地に取り込むことによって、この目的を達成している。一つの実施例によれば、ニット生地は、一方を非電気伝導性の糸から構成し、他方を電気伝導性の糸から構成することが提案されている。しかし、電気伝導性の糸は、静電気を消散させるために提案されるものではない。
DE-A-19929077は、例えば、電気的で高周波の磁場を保護するために、銀の生地を提案している。
米国特許第4,653,473号は、一般に幻肢痛と称される手足を失った人の痛みを和らげるために、または、関節炎から生じる痛みを和らげるために、鋼製の糸から衣類をつくることを提案している。
幻肢痛の痛みの緩和は、DE-U-20208592の目的とするところでもあり、電気伝導性材料のマトリックスを取り入れて、切断された手足のためのライナーが提案されている。
糸、または糸を被覆するために用いられる、好ましい電気伝導性材料は、抗菌性特性をさらに示すという理由から、銀である。しかしながら、銀はたいへん高価な材料であるため、銀の糸、または銀コートの糸のみからなるニット生地は、広く一般的に採用するには適していない。
【発明の開示】
【発明が解決しようとする課題】
【０００３】
金属糸、金属コートの糸、または金属糸が巻かれる非電気伝導性材料からなる糸は、このように得られるニット生地の弾力性に対して一定の限界がある。
本発明は、２軸で導電し、必要に応じて、少なくとも一つの方向において高い弾力性を示す、電気伝導性材料からつくられる糸を含むニット生地を提供することを目的とするものである。
本発明の別の目的は、２軸の電気伝導性を達成し、生地における銀の量を著しく減らすことができる、ニット生地を提供することである。
【課題を解決するための手段】
【０００４】
この目的は、請求項１の特徴部分によって、解決される。本発明の改良された実施形態と有利な実施例は、その他の請求項に含まれる。
【０００５】
請求項１に記載の電気伝導性のニット生地は、非電気伝導性の基本の糸（１）の編目の列と、その間に配置される電気伝導性の糸（２）の編目の列と、から構成され、該非電気伝導性の基本の糸の複数の列が、該電気伝導性の糸の一または複数の列と交互に現れる電気伝導性のニット生地であって、該電気伝導性の糸の列の間における所定の場所において、該非電気伝導性の糸の列に重ね合わさる連結部が配設されている、ことを要旨とする。
【０００６】
また、請求項２に記載のニット生地は、請求項１に記載の構成において、該連結部が、該非電気伝導性の糸のフローティング部分（３）を、該電気伝導性の糸のそれぞれ隣接する列の編目（２”）に重ね合わせることによって得られる、ことを要旨とする。
【０００７】
また、請求項３に記載のニット生地は、請求項１に記載の構成において、該連結部が、該電気伝導性の糸の編目、タック、被覆、フローティング、または掛け替えの手段によって、該非電気伝導性の糸に橋渡しすることで生じる、ことを要旨とする。
【０００８】
また、請求項４に記載のニット生地は、請求項１、２、３の何れかに記載の構成において、該連結部の位置が、互いに離れて配置されている、ことを要旨とする。
【０００９】
また、請求項５に記載のニット生地は、請求項４に記載の構成において、該配置が規則的である、ことを要旨とする。
【００１０】
また、請求項６に記載のニット生地は、請求項１乃至５の何れかに記載の構成において、フローティング又はタックされた横糸（４）が加えられた、ことを要旨とする。
【００１１】
また、請求項７に記載のニット生地は、請求項１乃至６の何れかに記載の構成において、編み方向及びそれに直交する方向の双方における伸縮率が、少なくとも１５０％である、ことを要旨とする。
【００１２】
また、請求項８に記載のニット生地は、請求項１乃至７の何れかに記載の構成において、縦方向及びそれに直交する方向における、非伸縮生地の特定の表面の抵抗が、１０オーム未満である、ことを要旨とする。
【発明を実施するための最良の形態】
【００１３】
本発明によれば、非電気伝導性の基本の糸の編目の列と、その間に配置される電気伝導性の糸の編目の列と、から構成され、該非電気伝導性の基本の糸の複数の列が、電気伝導性の糸の一または複数の列と交互に現れる電気伝導性のニット生地であって、該電気伝導性の糸の列の間における所定の場所において、該非電気伝導性の糸の列に重ね合わさる連結部が配設されている、ことを特徴とする電気伝導性のニット生地である。
電気伝導性の糸としては、金属化されたＰＡ（ポリアミド）またはＰＥＳ（ポリエステル）の糸、または電気伝導性のポリマー、またはこれらの糸によって覆われたエラストマー糸が好ましく用いられる。これらのうち、銀コートのＰＡは、その抗菌性特性と良好な編み易さのために、好ましい。また、ＰＡ及びＰＥＳ、またはＰＡあるいはＰＥＳによって覆われたエラストマー糸は、非電気伝導性の糸として好ましく用いられる。
【００１４】
本発明の実施形態によれば、連結部が、該非電気伝導性の糸のフローティング部分を、該電気伝導性の糸のそれぞれ隣接する列の編目に重ね合わせることによって得られる。
【００１５】
本発明の他の実施形態によれば、連結部が、該電気伝導性の糸の編目、タック、被覆、フローティング、または掛け替えの手段によって、該非電気伝導性の糸に橋渡しすることで生じる。
【００１６】
本発明の好ましい実施形態によれば、連結部の位置が、互いに離れて配置されている。この配置は、規則的なものであってもよい。これにより、編み方向において達成される弾力性は、電気伝導性材料から構成される列の間に、重なり合う連結部がなかった場合と、おおむね同じように高い。
【００１７】
本発明の有利な実施形態によれば、フローティング又はタックされた横糸が加えられている。エラストマー糸は、例えば、包帯において圧縮帯を形成するための横糸として、選択することができる。もう一つの例は、例えば横糸としてのシェニール糸のような、非弾性の糸の使用であり、包帯において安定帯として働く非弾性の支持帯である。
【００１８】
編み方向及びそれに直交する方向の双方における伸縮率は、少なくとも１５０％である。
伸縮率は、Dinema DSC測定機（バージョン２）により、２０ｋｇ荷重で測定した。ニット生地の好ましい実施例では、編み方向に直交しては３００％、編み方向においては３２０％である。
【００１９】
縦方向及びそれに直交する方向における、非伸縮生地の特定の表面の抵抗は、１０オーム未満である。
特定の表面の抵抗力は、１５０×１５０ｍｍの非伸縮の平面ニットサンプルで測定した。この目的のために、サンプルの対向する縁端を、固定されない１２６ｍｍ幅が得られるように、１５０×１２×５ｍｍの必要な大きさとなされた４つのスズメッキ銅のブロックを使用して、縦方向及びそれに直行する方向において挟持した。そこから正方形サンプルの特定の表面の抵抗力を得るために、得られた値に、１５０／１２６を乗じる。抵抗量を測定するために、Voltcraftのポケットボルトメーター、タイプＶＣ３３３を使用した。
【００２０】
以下、本発明について、図面を参照しながら、より詳細に説明する。
【実施例】
【００２１】
図１に示すように、ニット生地は、非電気伝導性の糸１の列と、その間に編まれる電気伝導性の糸２の列とから構成されている。
電気伝導性の糸２の編目の列を連結し、２軸の電気伝導性を与えるために、非電気伝導性の糸１の列は、次の電気伝導性の糸２’の列とともに編まれる電気伝導性の糸２の拡張された編目２”によって重ね合わせられたフローティング部分３を有している。
【００２２】
図２は、他のニット生地を示している。このニット生地では、非電気伝導性の糸１のフローティング部分３が、２つの編目を越えて延び、そして、それに応じて、電気伝導性の糸の２つの拡張された編目２”が、次の電気伝導性の糸２まで延びている。
この実施例では、フローティングの横糸４がさらに加えられている。
【図面の簡単な説明】
【００２３】
【図１】ニット生地の第１の実施形態を示す図である。
【図２】ニット生地の第２の実施形態を示す図である。
【図１】
2008507631.tif 000003
【図２】
2008507631.tif 000004
【国際調査報告】
2008507631.tif 000005
2008507631.tif 000006
2008507631.tif 000007
2008507631.tif 000008
2008507631.tif 000009
2008507631.tif 000010